(57)【要約】  容易に製造することができ、高電界、高圧力下で長時間連続駆動させた場合であっても耐久性に優れた積層型圧電素子、これを用いた噴射装置及び燃料噴射システムを提供する。  その積層型圧電素子は、複数の圧電体層と複数の金属層とが交互に積層された積層構造体を備え、隣接して対向する金属層間に電圧を印加することによって駆動する積層型圧電素子であって、積層構造体の側面における圧電体結晶粒子の平均粒径が、隣接して対向する金属層に挟まれた圧電体層における圧電体結晶粒子の平均粒径よりも大きくなっている。
2009041476.tif 000002
【特許請求の範囲】
【請求項１】
複数の圧電体層と複数の金属層とが交互に積層された積層構造体を備え、隣接して対向する金属層間に電圧を印加することによって駆動する積層型圧電素子であって、前記積層構造体の側面における圧電体結晶粒子の平均粒径が、前記隣接して対向する金属層に挟まれた圧電体層における圧電体結晶粒子の平均粒径よりも大きいことを特徴とする積層型圧電素子。
【請求項２】
前記積層構造体の少なくとも対向する一対の側面における圧電体結晶粒子の平均粒径が、前記隣接して対向する金属層に挟まれた圧電体層における圧電体結晶粒子の平均粒径よりも大きい請求項１記載の積層型圧電素子。
【請求項３】
前記積層構造体の４つの側面における圧電体結晶粒子の平均粒径が、前記隣接して対向する金属層に挟まれた圧電体層における圧電体結晶粒子の平均粒径よりも大きい請求項１記載の積層型圧電素子。
【請求項４】
前記積層構造体の側面における圧電体結晶粒子の平均粒径が、前記隣接して対向する金属層に挟まれた圧電体層における圧電体結晶粒子の平均粒径の１．１〜３倍であることを特徴とする請求項１〜３のいずれかに記載の積層型圧電素子。
【請求項５】
前記隣接して対向する金属層に挟まれた圧電体層における圧電体結晶粒子の平均粒径が０．５〜５μｍであることを特徴とする請求項１〜４のいずれかに記載の積層型圧電素子。
【請求項６】
前記側面において前記金属層の側方に位置する部分における圧電体結晶粒子の平均粒径が、前記隣接して対向する金属層に挟まれた圧電体層における圧電体結晶粒子の平均粒径よりも大きい請求項１〜５のいずれかに記載の積層型圧電素子。
【請求項７】
前記複数の金属層は、
外部電極に電気的に接続された内部電極層と、
互いに離隔した複数の金属部を有し、前記圧電体層及び前記内部電極層と比較して剛性が低い低剛性金属層と、を備え、
前記側面において、前記低剛性金属層の側方に位置する部分における圧電体結晶粒子の平均粒径が、前記内部電極層の側方に位置する部分における圧電体結晶粒子の平均粒径よりも大きい請求項１〜５のいずれかに記載の積層型圧電素子。
【請求項８】
前記側面における圧電体結晶粒子の粒界に存在する金属の含有量が、前記隣接して対向する金属層に挟まれた圧電体層における圧電体結晶粒子の粒界に存在する金属の含有量よりも大きい請求項１〜７のいずれかに記載の積層型圧電素子。
【請求項９】
前記圧電体結晶粒子の粒界に存在する金属は、銀，金，Ｐｄ，Ｐｔまたはそれらの合金から成ることを特徴とする請求項８に記載の積層型圧電素子。
【請求項１０】
請求項１〜９のいずれかに記載の積層型圧電素子と噴射孔とを備え、前記積層型圧電素子の駆動により前記噴射孔から液体を吐出させるように構成されたことを特徴とする噴射装置。
【請求項１１】
高圧燃料を蓄えるコモンレールと、
このコモンレールに蓄えられた燃料を噴射する請求項１０に記載の噴射装置と、
前記コモンレールに高圧の燃料を供給する圧力ポンプと、
前記噴射装置に駆動信号を与える噴射制御ユニットと、
を備えた燃料噴射システム。
【請求項１２】
導電性ペースト層と圧電セラミック粉末を含むセラミックグリーンシートが交互に積層されてなる積層体を切断して、その切断面に露出したセラミックグリーンシートの表面に導電性ペースト層の切断くずを付着させることと、
その切断された積層体を所定の温度で焼成することと、
を含むことを特徴とする積層型圧電素子の製造方法。
【請求項１３】
導電性ペースト層と圧電セラミック粉末を含むセラミックグリーンシートが交互に積層されてなる積層体をのこぎり刃形状のブレードで切断したことと、
その切断された積層体を所定の温度で焼成することと、
を含むことを特徴とする積層型圧電素子の製造方法。
【発明の詳細な説明】
【技術分野】
【０００１】
本発明は、積層型圧電素子、噴射装置、および燃料噴射システムに関し、例えば、自動車エンジンの燃料噴射装置、インクジェット等の液体噴射装置、光学装置等の精密位置決め装置、振動防止装置等に搭載される駆動素子（圧電アクチュエータ）、燃焼圧センサ、ノックセンサ、加速度センサ、荷重センサ、超音波センサ、感圧センサ、ヨーレートセンサ等に搭載されるセンサ素子、及び圧電ジャイロ、圧電スイッチ、圧電トランス、圧電ブレーカー等に搭載される回路素子等に用いられる積層型圧電素子、これを備えた噴射装置並びに燃料噴射システムに関するものである。
【背景技術】
【０００２】
従来から、積層型圧電素子は、小型化が進められると同時に、大きな圧力下において大きな変位量を確保するように求められている。そのため、より高い電界が印加され、長時間連続駆動させる過酷な条件下で使用できる構造が提案されている（例えば特許文献１）。この特許文献１に開示された構造は、内部電極と積層体の側面の間にそれぞれ応力緩和層を設けるというものである。
【特許文献１】特開２００１−１５６３４８号公報
【発明の開示】
【発明が解決しようとする課題】
【０００３】
しかしながら、特許文献１に開示された構成は、内部電極と積層体の側面の間にそれぞれ応力緩和層を設けるというものであるために、構造が複雑になるという問題がった。【０００４】
そこで、本発明は、容易に製造することができ、高電界、高圧力下で長時間連続駆動させた場合であっても耐久性に優れた積層型圧電素子、これを用いた噴射装置及び燃料噴射システムを提供することを目的とする。
【課題を解決するための手段】
【０００５】
以上の目的を達成するために、本発明に係る積層型圧電素子は、複数の圧電体層と複数の金属層とが交互に積層された積層構造体を備え、隣接して対向する金属層間に電圧を印加することによって駆動する積層型圧電素子であって、前記積層構造体の側面における圧電体結晶粒子の平均粒径が、前記隣接して対向する金属層に挟まれた圧電体層における圧電体結晶粒子の平均粒径よりも大きいことを特徴とする。【０００６】
また、本発明に係る噴射装置は、上記積層型圧電素子と噴射孔とを備え、前記積層型圧電素子の駆動により前記噴射孔から液体を吐出させるように構成されたことを特徴とする。【０００７】
さらに、本発明に係る燃料噴射システムは、高圧燃料を蓄えるコモンレールと、このコモンレールに蓄えられた燃料を噴射する請求項１０に記載の噴射装置と、前記コモンレールに高圧の燃料を供給する圧力ポンプと、前記噴射装置に駆動信号を与える噴射制御ユニットと、を備えている。
【発明の効果】
【０００８】
以上のように構成された本発明に係る積層型圧電素子では、積層構造体の側面における圧電体結晶粒子の平均粒径を前記隣接して対向する金属層に挟まれた圧電体層における圧電体結晶粒子の平均粒径よりも大きくするという比較的簡単な構成により積層構造体の側面における応力緩和効果を得ている。
したがって、本発明によれば、容易に製造することができ、高電界、高圧力下で長時間連続駆動させた場合であっても耐久性に優れた積層型圧電素子、これを用いた噴射装置及び燃料噴射システムを提供することが可能になる。
【図面の簡単な説明】
【０００９】
【図１Ａ】本発明の実施形態１にかかる積層型圧電素子を示す斜視図である。
【図１Ｂ】図１ＡのＸ−Ｘ線断面図である。
【図１Ｃ】図１ＡのＹ−Ｙ線断面図である。
【図２Ａ】図１Ｂにおける領域Ｔ１および図１Ｃにおける領域Ｔ２を拡大して模式的に示した断面図である。
【図２Ｂ】図１Ｃにおける領域Ｔ３ｂを拡大して模式的に示した断面図である。
【図２Ｃ】図１Ｂにおける領域Ｔ３ａを拡大して模式的に示した断面図である。
【図３Ａ】本発明の実施形態２にかかる積層型圧電素子を示す断面図である。
【図３Ｂ】図３Ａにおける領域Ｔ４を拡大して模式的に示した断面図である。
【図４Ａ】本発明の実施形態３にかかる積層型圧電素子を示す断面図である。
【図４Ｂ】図４Ａにおける領域Ｔ５を拡大して模式的に示した断面図である。
【図５】本発明の一実施形態にかかる噴射装置を示す断面図である。
【図６】本発明の一実施形態にかかる燃料噴射システムを示す概略図である。
【符号の説明】
【００１０】
１  積層型圧電素子、
３  圧電体層、
５  内部電極層、
５Ｂ  低剛性金属層、
７  積層構造体、
９外部電極、
１１，１１ａ，１１ｂ  圧電体結晶粒子、
５１  金属部、
５２  空隙。
【発明を実施するための最良の形態】
【００１１】
以下、本発明の一実施形態にかかる積層型圧電素子について、図面を用いて詳細に説明する。
実施形態１．
図１Ａは本実施形態１にかかる積層型圧電素子を示す斜視図であり、図１Ｂは図１ＡのＸ−Ｘ線断面図であり、図１Ｃは図１ＡのＹ−Ｙ線断面図である。【００１２】
図１Ａ〜図１Ｃに示すように、本実施形態１の積層型圧電素子１（以下、素子１ともいう。）は、複数の圧電体層３と複数の内部電極層５とが交互に積層された積層構造体７と、積層構造体７の側面に形成された外部電極９と、を有している。
本実施形態１では、外部電極９が形成された側面において内部電極層５が１つ置きに外部電極９に接続されるようになっており、当該側面において外部電極９に接続されていない内部電極５の端部はその側面からは離れている（図１Ａ及び図１Ｂ）。【００１３】
図２Ａは図１Ｂにおける領域Ｔ１および図１Ｃにおける領域Ｔ２を拡大して模式的に示した断面図であり、図２Ｂは図１Ｃにおける領域Ｔ３ｂを拡大して模式的に示した断面図である。また、図２Ｃは図１Ｂにおける領域Ｔ３ａを拡大して模式的に示した断面図である。【００１４】
図２Ａ，図２Ｂ及び図２Ｃに示すように、各々の圧電体層３は、複数の圧電体結晶粒子１１（１１ａ，１１ｂ）により構成されている。本実施形態における素子１は、積層構造体７の側面７ａにおける圧電体結晶粒子１１ａの平均粒径Ｇａが、積層方向に隣接して対向する内部電極層５に挟まれた部分（電圧印加時に駆動する部分：駆動領域）における圧電体結晶粒子１１ｂの平均粒径Ｇｂよりも大きい。このように、応力集中しやすい積層構造体７の側面７ａに平均粒径の大きな圧電体結晶粒子１１ａを配置することで、側面７ａ近傍における応力緩和効果を高めている。【００１５】
また、本実施形態１では、図２Ａ，図２Ｂ及び図２Ｃに示すように、積層構造体７の４つの側面７ａにおいて平均粒径の大きな圧電体結晶粒子１１ａを配置している。これにより、駆動領域を取り囲む４つの側面近傍がそれぞれ応力緩和機能を有しているので、駆動領域の伸縮に追従して４つの側面が変形して、効果的に応力を吸収できる。【００１６】
すなわち、素子１に電圧を印加して駆動すると、積層方向に隣接して対向する内部電極層５に挟まれた圧電体層は伸縮する。一方、隣接する内部電極層５が積層方向に対向していない部分、すなわち素子１の側面に近い部分は自ら駆動することはない。したがって、素子に電圧が印加されると、素子の側面近傍には応力が集中しやすい。本実施形態１の積層型圧電素子では、この応力集中しやすい素子の側面に平均粒径の大きな圧電体粒子を配置することで、側面近傍における応力緩和効果が高められている。このような応力緩和効果が得られる理由の一つは、圧電体粒子は粒径が大きいほど変形しやすいという特性を有しているからである。【００１７】
したがって、本実施形態１の積層型圧電素子によれば、高電界、高圧力下で長時間連続駆動させた場合であっても破損の発生を抑えることができる耐久性に優れた積層型圧電素子を提供できる。【００１８】
以上の実施形態１では、より好ましい形態として、４つの側面７ａにそれぞれ平均粒径の大きな圧電体結晶粒子１１ａを配置するようにしたが、本発明はこれに限定されるものではない。
例えば、本発明では、対向する２つの側面又は隣接する２つの側面にそれぞれ平均粒径の大きな圧電体結晶粒子１１ａを配置するようにしても良いし、１つの側面のみに平均粒径の大きな圧電体結晶粒子１１ａを配置するようにしても良い。【００１９】
圧電体結晶粒子１１ａの平均粒径Ｇａ，Ｇｂは、次のようにして測定すればよい。積層構造体７の側面７ａにおける圧電体結晶粒子１１ａの平均粒径Ｇａは、側面７ａの表面を走査型電子顕微鏡（ＳＥＭ）または金属顕微鏡で観察して得られた観察像に、任意の５本の直線を引き、その直線を横切った粒界距離２００個分の平均値から平均粒径を求める。積層方向に対向する内部電極層５に挟まれた部分における圧電体結晶粒子１１ｂの平均粒径Ｇｂは、平均粒径を測定したい断面（積層構造体の積層方向に平行な断面）を研磨処理等により露出させ、上記と同様の方法を用いて求めることができる。また、上記のようなコード法の代わりに、ニレコ社製画像解析装置ＬＵＺＥＸ−ＦＳにて、平均粒径を求めることもできる。【００２０】
積層構造体７の側面７ａにおける圧電体結晶粒子１１ａの平均粒径Ｇａは、内部電極層５が積層方向に対向している部分における圧電体結晶粒子１１ｂの平均粒径Ｇｂの１．１〜３倍程度、好ましくは１．２〜２倍程度の範囲にあるのが好ましい。平均粒径Ｇａが３倍よりも大きくなると、より大きな応力に対しても効果的に応力を吸収出来るようになる反面、粒子自体が応力で変形した際に結晶粒子を分割する粒内亀裂が生じて、積層構造体に亀裂が伸展しやすくなることがあるからである。平均粒径Ｇａが１．１倍よりも小さい場合は、素子の側面７ａ近傍における応力緩和効果が十分に得られないことがある。圧電体結晶粒子１１ｂの平均粒径Ｇｂは、電界印加時の優れた駆動変形能力と、電界印加で駆動変形したときに粒子内に応力が生じても結晶粒子に亀裂が生じない程度の強度とを兼ね備える点で、好ましくは０．５〜５μｍ程度であるのがよい。【００２１】
積層構造体７の側面７ａにおける圧電体結晶粒子１１ａの粒界に存在する金属の含有量は、積層方向に対向する内部電極層５に挟まれた部分における圧電体結晶粒子１１ｂの粒界に存在する金属の含有量よりも大きいことが好ましい。
このように圧電体結晶粒子同士の粒界に存在する金属は自らが変形することで応力を吸収することができるので、その含有量が大きいほど応力緩和効果が高くなる。したがって、応力が集中しやすい素子の側面７ａ近傍における粒界に存在する金属の含有量が他の部位よりも大きいことで、素子の耐久性をさらに向上させることができる。粒界に含有させる金属としては銀、金、Ｐｄ、Ｐｔなどの金属やその合金などが挙げられる。【００２２】
粒界に存在する金属の含有量は、次のようにして測定すればよい。すなわち、電子線マイクロアナリシス（ＥＰＭＡ）で元素分析を行うことで金属の種類、場所、大きさ等が検出できる。さらに、得られた画像を画像解析することで、金属の含有量を算出できる。【００２３】
＜製造方法＞
上記実施形態にかかる積層型圧電素子の製造方法について説明する。ＰｂＺｒＯ３−ＰｂＴｉＯ３等からなるペロブスカイト型酸化物の圧電セラミックスの仮焼粉末と、アクリル系、ブチラール系等の有機高分子から成るバインダーと、ＤＢＰ（フタル酸ジブチル）、ＤＯＰ（フタル酸ジオクチル）等の可塑剤とを混合してスラリーを作製する。ついで、このスラリーを周知のドクターブレード法やカレンダーロール法等のテープ成型法により圧電体層３用のセラミックグリーンシートを作製する。【００２４】
ついで、銀−パラジウム等の金属粉末にバインダー、可塑剤等を添加混合して内部電極層５用の導電性ペーストを作製する。ついで、これを上記各グリーンシートの上面にスクリーン印刷等によって１〜４０μｍ程度の厚みに印刷する。【００２５】
ついで、導電性ペーストが印刷されたグリーンシートを所望の配置で複数積層して積層体を得る。この積層体を所定の温度で脱バインダー処理した後、９００〜１２００℃で焼成することによって積層構造体が得られる。【００２６】
本実施形態にかかる積層型圧電素子のように積層構造体７の側面７ａにおける圧電体結晶粒子１１ａの平均粒径Ｇａを、内部電極層５が積層方向に対向している部分における圧電体結晶粒子１１ｂの平均粒径Ｇｂよりも大きくするには、例えば次のようにすればよい。まず、グリーンシートを複数積層して積層体を得た後、脱バインダー処理する前に、積層体の側面のうち、圧電体結晶粒子１１の粒径を大きくしたい面の全体または一部に、例えば銀粉末や銀合金粉末などの金属粉末にバインダー、可塑剤等を添加混合したペーストを薄く印刷する。そして、その積層体を所定の温度で脱バインダー処理した後、９００〜１２００℃で焼成することによって、側面７ａに平均粒径の大きな圧電体結晶粒子１１ａを配置された実施形態１の積層構造体が得られる。
あるいは、グリーンシートを複数積層して、積層体を所望の大きさにカットする際、のこぎり刃形状のブレードで切断するという比較的簡単な方法によっても実施形態１の積層構造体は作製できる。これは、カッターで切断した場合や、円盤状のダイシングブレードで切断する場合に比べ、高速で切断できるだけでなく、積層構造体７の側面７ａに相当する切断面をのこぎり刃で荒らすことができるので、積層構造体７の側面７ａの金属層５端部にある導電性ペーストを、圧電体層３端部に塗布することができるからである。
すなわち、積層体を所望の大きさにカットする際、従来から広く用いられているカッターによる切断や、円盤状のダイシングブレードによる切断は、いずれも切断面を極力荒らすことなく平坦になるように切断する技術であり、切断面（側面７ａ）において金属層５と圧電体層３は明確に区別でき、その境界ははっきりしている。
また、この従来の切断方法は、電極の削りくずが実質的に発生しない（カッターによる切断）か、又は発生した電極の削りくずが切断面に付着しないように取り除きながら（円盤状のダイシングブレードでは切断面がブレードの側面により研磨されて電極の削りくずが切断面に付着しない）切断するものである。
これに対して、例えば、のこぎり刃形状のブレードで切断することにより、切断時に生じる電極の削りくずを、切断面から除去することなく切断面に露出した圧電体層３の表面に分散して付着させることが可能となる。
そして、切断面の圧電体層３表面に電極の削りくずが付着した積層体を所定の温度で脱バインダー処理した後、９００〜１２００℃で焼成することによって、側面７ａに平均粒径の大きな圧電体結晶粒子１１ａを配置された実施形態１の積層構造体が得られる。
のこぎり刃の刃先形状には、一方向に整列した刃先、互い違いにチドリ状に刃先が両方向に整列した刃先、同一方向に整列しながらも、刃先の高さと幅が交互に変化した刃先、などがあるが、互い違いにチドリ状に刃先が両方向に整列した刃先や、同一方向に整列しながらも、刃先の高さと幅が交互に変化した刃先のように、複数の種類の刃先を用いる事で、積層体切断面の平滑性を保ちながら、積層構造体７の側面７ａの金属層５端部にある導電性ペーストを、圧電体層３端部に塗布することができる。
それに対して、一方向に整列した刃先を用いることで、切断面を荒らしながら、高速で一直線に切削を行うことができるので、量産性が優れている。
なお、切断面が荒れたままの積層体を焼成した場合でも、導電性ペーストを塗布した効果で、積層体表面の焼結が積極的に進行して、表面が平滑になる。さらに、素子形状を均一寸法にする目的で、焼成後の素子を切削や研磨する場合、素子表面に大きな粒子があることで、切削や研磨による応力を緩和することができるので、加工による残留応力や、加工面のクラックが発生せず、耐久性の優れた素子とすることができる。【００２７】
すなわち、ＰｂＺｒＯ３−ＰｂＴｉＯ３等からなるペロブスカイト型酸化物の圧電セラミックスは、例えば銀などの金属が近傍に存在することで、焼成時に焼結が進みやすくなる。これにより、圧電体結晶粒子が粒成長しやすくなる。また、積層構造体の側面を構成する圧電体結晶粒子は、内部に存在する圧電体結晶粒子と比べて、側面に露出した部分が拘束されていない点で異なる。したがって、上記した金属粉末を含有するペーストを印刷することによって積層構造体の側面において他の部位よりも焼結を促進させるとともに粒径を大きくすることができる。
このように、本実施形態１では、側面の全体または一部に、金属粉末を含むペーストを薄く印刷して焼成するという比較的簡単な方法により、側面７ａに平均粒径の大きな圧電体結晶粒子１１ａを配置された積層構造体が得られるので、容易に製造することができる。【００２８】
なお、積層体の焼成前に側面に印刷したペースト中の銀などの金属成分は、圧電体を焼結させるときに、ＡｇＯなどの酸化物成分に変化することで、圧電体の液相成分となり、圧電体結晶粒子の粒成長に寄与した後、内部電極に近い部分では内部電極に吸収され、積層体の表面部分では、圧電体結晶粒子間の粒界に酸化物ガラスの成分として析出する。そのため、積層体表面に金属粒子が析出しないので、焼成後に外部電極を形成しても、異なる極性の電極同士を短絡させることがない。しかも、外部電極を印刷して焼成した場合、外部電極ペースト中のガラスにより、外部電極と積層体とは強固に結合する。その際、外部電極中の金属成分は、焼成時の高温条件では、溶融、軟化したガラス内を自在に拡散できるので、内部電極と容易に結合し、焼成後の冷却過程では、ガラスが固化する前に、内部電極端部を起点に金属粒子が焼結するので、積層体表面に粒子が巨大化した圧電体があっても、内部電極と外部電極とは通電できる。なお、外部電極ペーストに圧電体を構成する元素をガラス成分として含有させると、積層体表面の圧電体粒子はさらに大きくなるので、応力緩和効果はより優れたものとなる。【００２９】
側面に印刷するペーストの印刷厚みは印刷後の乾燥厚みにおいて１〜３０μｍ程度であるのがよい。印刷厚みが１μｍ以上であることで圧電セラミックスの焼結促進効果が十分に得られる。一方、印刷厚みが３０μｍ以下であることで積層構造体の側面に露出した異極の内部電極層同士の絶縁性が低下するのを抑制できる。すなわち、側面に印刷されたペースト中の金属の一部または全部が焼成により積層構造体の内部に拡散するので、印刷厚みが３０μｍ以下であることで異極の内部電極層同士の絶縁性を維持できる程度に積層構造体の側面に残存する金属の量を制御できる。なお、積層構造体の側面に内部電極層が露出していない場合には、印刷厚みが３０μｍを越えてもよい。【００３０】
次に、銀粉末とガラス粉末にバインダーを加えて銀ガラス導電性ペーストを作製し、これを積層体の外部電極形成面（対向する２つの側面７ａ）に印刷し、５００〜８００℃程度の温度で焼き付けを行う。これにより、銀ガラス導電性ペーストを用いて外部電極１５を形成することができる。【００３１】
最後に、外部電極１５にリード線を接続し、該リード線を介して一対の外部電極１５に０．１〜３ｋＶ／ｍｍの直流電圧を印加し、積層体１３を分極処理することによって積層型圧電素子が得られる。リード線を外部の電圧供給部に接続し、リード線及び外部電極１５を介して金属層１２に電圧を印加させると、各圧電体層１１は逆圧電効果によって大きく変位し、これによって例えばエンジンに燃料を噴射供給する自動車用燃料噴射弁として機能する。【００３２】
なお、積層型圧電素子の表面をさらにシリコーン樹脂等の樹脂で被覆することで、素子表面にスリットが開放された分離電極部１６のスリット内に樹脂を充填することができる。【００３３】
実施形態２．
図３Ａは、本発明の他の実施形態にかかる積層型圧電素子を示す断面図であり、図３Ｂは図３Ａにおける領域Ｔ４を拡大して模式的に示した断面図である。
すなわち、先の実施形態１の積層型圧電素子では、側面７ａ全体にわたって圧電体結晶粒子１１ａの粒径が大きくなるようにしたが、本実施形態２の積層型圧電素子では、側面７ａにおいて部分的に圧電体結晶粒子１１ａの粒径が大きくなるようにしている。具体的には、本実施形態２の積層型圧電素子では、図３Ａ，図３Ｂに示すように、内部電極層５が積層方向に隣接して対向している部分における圧電体結晶粒子１１ｂの平均粒径Ｇｂよりも、積層構造体７の側面のうち内部電極層５の側方に位置する部分における圧電体結晶粒子１１ａの平均粒径Ｇａを選択的に大きくしている。積層構造体７の側面７ａのうち内部電極層５の側方に位置する部分は、駆動時に特に応力が集中しやすい傾向にあるので、上記のような構成にすることで選択的に応力緩和効果を付与できる。図３Ａ，図３Ｂのように選択的に粒径を大きくするには、実施形態１で説明した製造方法において、積層体の側面のうち内部電極層５の側方に位置する部分に圧電体の焼結を促進する金属を含むペーストを印刷した後、焼成すればよい。【００３４】
実施形態３．
図４Ａは、本発明の実施形態３にかかる積層型圧電素子を示す断面図であり、図４Ｂは図４Ａにおける領域Ｔ５を拡大して模式的に示した断面図である。図４Ａ，図４Ｂに示すように、本実施形態３では、複数の金属層の少なくとも１つとして、圧電体層３及び内部電極層５と比較して剛性が低い低剛性金属層５Ｂを含んでいる。すなわち、実施形態３では、複数の金属層が、外部電極に電気的に接続された内部電極層５と、空隙５２を介して互いに離隔した複数の金属部５１を有し圧電体層３及び内部電極層５と比較して剛性が低い低剛性金属層５Ｂと、を備えている。積層構造体７の側面７ａのうち、低剛性金属層５Ｂの側方に位置する部分における圧電体結晶粒子１１ｃの平均粒径Ｇｃは、積層方向に対向する内部電極層５に挟まれた部分における圧電体結晶粒子１１ｂの平均粒径Ｇｂよりも大きい（Ｇｃ＞Ｇｂ）。さらに、本実施形態３の素子における圧電体結晶粒子１１ｃの平均粒径Ｇｃは、内部電極層５の側方に位置する部分における圧電体結晶粒子１１ａの平均粒径Ｇａよりも大きい（Ｇｃ＞Ｇａ）。【００３５】
図４Ａ，図４Ｂのような構造にすることで、後述する低剛性金属層５Ｂによる応力緩和効果と積層構造体７の側面７ａにおける応力緩和効果との相乗効果により、優れた耐久性を付与することができる。【００３６】
低剛性金属層５Ｂを形成する部分は、銀−パラジウム等の金属層１２を構成する金属粉末にバインダー、可塑剤等を添加混合して作製した導電性ペーストに、さらにアクリルビーズ等の樹脂ビーズを添加混合したペーストを所定の厚みに印刷すればよい。アクリルビーズ等の樹脂ビーズを含有させたペーストを印刷した部分は、焼成によりアクリルビーズが焼失する。これにより、上記した低剛性金属層を形成できる。この低剛性金属層は他の金属層よりも剛性が低いので、駆動時に低剛性金属層自身が破壊されることにより応力を吸収する機能を有している。これにより、内部電極層５Ａや圧電体層３にクラックが生じることをより確実に抑制することができる。【００３７】
図４Ａ，図４Ｂのように選択的に粒径を大きくするには、上記したようにアクリルビーズ等の樹脂ビーズを用いるとともに、素子の側面７ａに実施形態１で説明したように金属を含むペーストを印刷して圧電体を焼成すればよい。これにより、素子１の側面７ａにおける圧電体結晶粒子１１ａの平均粒径Ｇａを、積層方向に隣接して対向する内部電極層５に挟まれた部分における圧電体結晶粒子１１ｂの平均粒径Ｇｂよりも大きくできる。さらに、低剛性金属層５Ｂは空隙５２が多く存在するので、低剛性金属層５Ｂの側方に位置する部分における圧電体結晶粒子１１ｃは、ペーストに含まれる銀などの金属の作用と空隙５２の作用とが相まって、圧電体結晶粒子１１ａよりも平均粒径が大きくなる。【００３８】
低剛性金属層５Ｂ、圧電体層３及び内部電極層５Ａの剛性は、例えば素子に対して、積層方向に垂直な方向に荷重を加えることで容易に比較できる。具体的には、ＪＩＳ３点曲げ試験（ＪＩＳ Ｒ １６０１）などにより、素子に対して積層方向に垂直な方向から荷重を加えることで判断できる。上記の試験を行ったときに、どの部分で素子１が破断するかを確認すればよいからである。その破断箇所が素子の中で最も剛性が低い箇所である。【００３９】
本実施形態３の積層型圧電素子１は低剛性金属層５Ｂを備えているので、ＪＩＳ３点曲げ試験を行うと、圧電体層３や内部電極層５Ａよりも、この低剛性金属層５Ｂや低剛性金属層５Ｂと圧電体層３との界面で優先的に破断が起きる。このように、破断した箇所が圧電体層３や内部電極層５Ａであるか、或いは、低剛性金属層５Ｂや低剛性金属層５Ｂと圧電体層３との界面であるかにより評価することができる。【００４０】
なお、どの部分で素子が破断するかを確認すればよいことから、試験片が小さく、上記ＪＩＳ３点曲げ試験を用いることができない場合には、このＪＩＳ３点曲げ試験に準拠して、素子を長方形の角柱となるように加工して試験片を作製し、この試験片を一定距離に配置された２支点上に置き、支点間の中央の１点に荷重を加えて評価すればよい。【００４１】
また、剛性が低いとは、ヤング率が小さいと言い換えることができる。ヤング率の測定方法としては、例えば、ナノインデンテーション法を用いることができる。測定装置としては、例えば、ナノインスツルメント社製の「ナノインデンターII」を用いることができる。積層構造体７の積層方向に垂直若しくは平行な断面において、低剛性金属層５Ｂ、圧電体層３又は内部電極層５Ａを露出させ、上記の測定装置を用いてヤング率を測定すれば良い。【００４２】
以上の実施形態２及び３では、外部電極が形成されていない側面における圧電体結晶粒子の様子を図示して説明したが、本発明では、４つの側面７ａにそれぞれ平均粒径の大きな圧電体結晶粒子１１ａを配置することが好ましい。しかしながら、本発明はこれに限定されるものではなく、対向する２つの側面又は隣接する２つの側面にそれぞれ平均粒径の大きな圧電体結晶粒子１１ａを配置するようにしても良いし、１つの側面のみに平均粒径の大きな圧電体結晶粒子１１ａを配置するようにしても良い。【００４３】
次に、本発明の一実施形態にかかる噴射装置２５について説明する。図５は、本発明の一実施形態にかかる噴射装置２５を示す概略断面図である。図５に示すように、本実施形態にかかる噴射装置２５は、一端に噴射孔２７を有する収納容器２９の内部に上記実施形態に代表される積層型圧電素子１が収納されている。収納容器２９内には、噴射孔２７を開閉することができるニードルバルブ３１が配設されている。噴射孔２７には燃料通路３３がニードルバルブ３１の動きに応じて連通可能に配設されている。この燃料通路３３は外部の燃料供給源に連結され、燃料通路３３に常時一定の高圧で燃料が供給されている。従って、ニードルバルブ３１が噴射孔２７を開放すると、燃料通路３３に供給されていた燃料が一定の高圧で図示しない内燃機関の燃料室内に噴出されるように構成されている。【００４４】
また、ニードルバルブ３１の上端部は内径が大きくなっており、収納容器２９に形成されたシリンダ３５と摺動可能なピストン３７が配置されている。そして、収納容器２９内には、上記した積層型圧電素子１が収納されている。【００４５】
このような噴射装置２５では、積層型圧電素子１が電圧を印加されて伸長すると、ピストン３７が押圧され、ニードルバルブ３１が噴射孔２７を閉塞し、燃料の供給が停止される。また、電圧の印加が停止されると積層型圧電素子１が収縮し、皿バネ３９がピストン３７を押し返し、噴射孔２７が燃料通路３３と連通して燃料の噴射が行われるようになっている。【００４６】
また、本実施形態の噴射装置２５は、噴射孔２７を有する容器と、積層型圧電素子１と、を備え、容器内に充填された液体が積層型圧電素子１の駆動により噴射孔２７から吐出させるように構成されていてもよい。すなわち、積層型圧電素子１が必ずしも容器の内部にある必要はなく、積層型圧電素子１の駆動によって容器の内部に圧力が加わるように構成されていればよい。なお、本実施形態において、液体とは、燃料、インクなどの他、導電性ペースト等の種々の液状流体が含まれる。【００４７】
次に、本発明の一実施形態にかかる燃料噴射システム４１について説明する。【００４８】
図６は、本発明の一実施形態にかかる燃料噴射システム４１を示す概略図である。図６に示すように、本実施形態にかかる燃料噴射システム４１は、高圧燃料を蓄えるコモンレール４３と、このコモンレール４３に蓄えられた燃料を噴射する複数の上記噴射装置２５と、コモンレール４３に高圧の燃料を供給する圧力ポンプ４５と、噴射装置２５に駆動信号を与える噴射制御ユニット４７と、を備えている。【００４９】
噴射制御ユニット４７は、エンジンの燃焼室内の状況をセンサ等で感知しながら燃料噴射の量やタイミングを制御するものである。圧力ポンプ４５は、燃料タンク４９から燃料を１０００〜２０００気圧程度、好ましくは、１５００〜１７００気圧程度にしてコモンレール４３に送り込む役割を果たす。コモンレール４３では、圧力ポンプ４５から送られてきた燃料を蓄え、適宜噴射装置２５に送り込む。噴射装置２５は、上述したように噴射孔２７から少量の燃料を燃焼室内に霧状に噴射する。【００５０】
なお、本発明は、上記の実施形態に限定されるものではなく、本発明の要旨を逸脱しない範囲内で種々の変更を行うことは何ら差し支えない。
【実施例】
【００５１】
本発明の積層型圧電素子１からなる圧電アクチュエータを以下のようにして作製した。まず、平均粒径が0.4μｍのチタン酸ジルコン酸鉛（ＰｂＺｒＯ３−ＰｂＴｉＯ３）を主成分とする圧電セラミックの仮焼粉末，バインダーおよび可塑剤を混合したスラリーを作製し、ドクターブレード法で厚み150μｍの圧電体層３となるセラミックグリーンシートを作製した。
このセラミックグリーンシートの片面に、銀−パラジウム合金（銀95質量％−パラジウム５質量％）にバインダーを加えた内部電極５Ａなどの金属層５となる導電性ペーストをスクリーン印刷法により形成したシートを300枚積層した。
次に、ダイシングソーマシンの円盤状ディスクの代わりに、のこぎり刃状のブレードを取り付けて、積層体を所望の素子１寸法となるように切断した。切断後の断面部には導電性ペーストで印刷した内部電極層５Ａなどの金属層５を露出させた。
このとき、試料番号１は、一方向に整列した刃先、試料番号２は、互い違いにチドリ状に刃先が両方向に整列した刃先、試料番号３は、同一方向に整列しながらも、刃先の高さと幅が交互に変化した刃先のブレードを用いて、切断した。試料番号４は、ダイヤモンド粒子の集合体からなる円盤状ディスクで切断の後、銀粉末にバインダーを添加混合したペーストを10μｍ印刷したものである。
その後、切断後の積層体を乾燥し、焼成した。焼成は、800℃で90分間保持した後に、1000℃で200分間焼成した。
次に、平均粒径２μｍのフレーク状の銀粉末と、残部が平均粒径２μｍのケイ素を主成分とする軟化点が640℃の非晶質のガラス粉末との混合物に、バインダーを銀粉末とガラス粉末の合計質量100質量部に対して８質量部添加し、十分に混合して銀ガラス導電性ペーストを作製し、このようにして作製した銀ガラス導電性ペーストを離型フィルム上にスクリーン印刷によって形成し、乾燥後、離型フィルムより剥がして、銀ガラス導電性ペーストのシートを得た。
そして、前記銀ガラスペーストのシートを積層体の外部電極形成面に転写して積層し、700℃で30分焼き付けを行い、外部電極を形成した。
その後、外部電極にリード線を接続し、正極および負極の外部電極にリード線を介して３ｋＶ／ｍｍの直流電界を15分間印加して分極処理を行い、積層型圧電素子を用いた圧電アクチュエータを作製した。
得られた積層型圧電素子に170Ｖの直流電圧を印加したところ、すべての圧電アクチュエータにおいて、積層方向に変位量が得られた。
さらに、この圧電アクチュエータを室温で０〜＋170Ｖの交流電圧を150Ｈｚの周波数で印加して、１×10９回まで連続駆動した試験を行なった。
結果は表１に示すとおりである。【００５２】
（表１）
2009041476.tif 000003
【００５３】
表1からわかるとおり、本発明の実施例である試料番号１〜４は、所定の１×10９サイクルの連続駆動試験を満たすことはもちろんながら、層間剥離やクラックも形成せず、初期の変位量から極端な劣化を見せることは無く、積層型圧電素子として必要な有効変位量を有しており、誤作動が生じない耐久性に優れた積層型圧電素子であることが実証できた。
中でも、試料番号の３、４は、有効な変位量を初期から確保しながら、連続駆動後も素子性能を変化させることがなく、極めて耐久性に優れていたことから、素子変位量が安定した積層型圧電素子であることがわかった。
【図１Ａ】
2009041476.tif 000004
【図１Ｂ】
2009041476.tif 000005
【図１Ｃ】
2009041476.tif 000006
【図２Ａ】
2009041476.tif 000007
【図２Ｂ】
2009041476.tif 000008
【図２Ｃ】
2009041476.tif 000009
【図３Ａ】
2009041476.tif 000010
【図３Ｂ】
2009041476.tif 000011
【図４Ａ】
2009041476.tif 000012
【図４Ｂ】
2009041476.tif 000013
【図５】
2009041476.tif 000014
【図６】
2009041476.tif 000015
【手続補正書】
【提出日】平成22年2月10日(2010.2.10)
【手続補正１】
【補正対象書類名】明細書
【補正対象項目名】全文
【補正方法】変更
【補正の内容】
【発明の詳細な説明】
【技術分野】
【０００１】
本発明は、積層型圧電素子、噴射装置、および燃料噴射システムに関し、例えば、自動車エンジンの燃料噴射装置、インクジェット等の液体噴射装置、光学装置等の精密位置決め装置、振動防止装置等に搭載される駆動素子（圧電アクチュエータ）、燃焼圧センサ、ノックセンサ、加速度センサ、荷重センサ、超音波センサ、感圧センサ、ヨーレートセンサ等に搭載されるセンサ素子、及び圧電ジャイロ、圧電スイッチ、圧電トランス、圧電ブレーカー等に搭載される回路素子等に用いられる積層型圧電素子、これを備えた噴射装置並びに燃料噴射システムに関するものである。
【背景技術】
【０００２】
従来から、積層型圧電素子は、小型化が進められると同時に、大きな圧力下において大きな変位量を確保するように求められている。そのため、より高い電界が印加され、長時間連続駆動させる過酷な条件下で使用できる構造が提案されている（例えば特許文献１）。この特許文献１に開示された構造は、内部電極と積層体の側面の間にそれぞれ応力緩和層を設けるというものである。
【先行技術文献】
【特許文献】
【０００３】
【特許文献１】特開２００１−１５６３４８号公報
【発明の概要】
【発明が解決しようとする課題】
【０００４】
しかしながら、特許文献１に開示された構成は、内部電極と積層体の側面の間にそれぞれ応力緩和層を設けるというものであるために、構造が複雑になるという問題がった。
【０００５】
そこで、本発明は、容易に製造することができ、高電界、高圧力下で長時間連続駆動させた場合であっても耐久性に優れた積層型圧電素子、これを用いた噴射装置及び燃料噴射システムを提供することを目的とする。
【課題を解決するための手段】
【０００６】
以上の目的を達成するために、本発明に係る積層型圧電素子は、複数の圧電体層と複数の金属層とが交互に積層された積層構造体を備え、隣接して対向する金属層間に電圧を印加することによって駆動する積層型圧電素子であって、前記圧電体層は、複数の圧電体結晶粒子を含んでおり、前記圧電体層において、前記積層構造体の側面における圧電体結晶粒子の平均粒径が、前記隣接して対向する金属層に挟まれた領域における圧電体結晶粒子の平均粒径よりも大きいことを特徴とする。
【０００７】
また、本発明に係る噴射装置は、上記積層型圧電素子と噴射孔を備えた収納容器とを備え、前記積層型圧電素子の駆動により前記噴射孔から液体を吐出させるように構成されたことを特徴とする。
【０００８】
さらに、本発明に係る燃料噴射システムは、高圧燃料を蓄えるコモンレールと、このコモンレールに蓄えられた燃料を噴射する上記噴射装置と、前記コモンレールに高圧の燃料を供給する圧力ポンプと、前記噴射装置に駆動信号を与える噴射制御ユニットと、を備えている。
【発明の効果】
【０００９】
以上のように構成された本発明に係る積層型圧電素子では、前記圧電体層は、複数の圧電体結晶粒子を含んでおり、前記圧電体層において、前記積層構造体の側面における圧電体結晶粒子の平均粒径を前記隣接して対向する金属層に挟まれた領域における圧電体結晶粒子の平均粒径よりも大きくするという比較的簡単な構成により積層構造体の側面における応力緩和効果を得ている。
したがって、本発明によれば、容易に製造することができ、高電界、高圧力下で長時間連続駆動させた場合であっても耐久性に優れた積層型圧電素子、これを用いた噴射装置及び燃料噴射システムを提供することが可能になる。
【図面の簡単な説明】
【００１０】
【図１Ａ】本発明の実施形態１にかかる積層型圧電素子を示す斜視図である。
【図１Ｂ】図１ＡのＸ−Ｘ線断面図である。
【図１Ｃ】図１ＡのＹ−Ｙ線断面図である。
【図２Ａ】図１Ｂにおける領域Ｔ１および図１Ｃにおける領域Ｔ２を拡大して模式的に示した断面図である。
【図２Ｂ】図１Ｃにおける領域Ｔ３ｂを拡大して模式的に示した断面図である。
【図２Ｃ】図１Ｂにおける領域Ｔ３ａを拡大して模式的に示した断面図である。
【図３Ａ】本発明の実施形態２にかかる積層型圧電素子を示す断面図である。
【図３Ｂ】図３Ａにおける領域Ｔ４を拡大して模式的に示した断面図である。
【図４Ａ】本発明の実施形態３にかかる積層型圧電素子を示す断面図である。
【図４Ｂ】図４Ａにおける領域Ｔ５を拡大して模式的に示した断面図である。
【図５】本発明の一実施形態にかかる噴射装置を示す断面図である。
【図６】本発明の一実施形態にかかる燃料噴射システムを示す概略図である。
【発明を実施するための形態】
【００１１】
以下、本発明の一実施形態にかかる積層型圧電素子について、図面を用いて詳細に説明する。
実施形態１．
図１Ａは本実施形態１にかかる積層型圧電素子を示す斜視図であり、図１Ｂは図１ＡのＸ−Ｘ線断面図であり、図１Ｃは図１ＡのＹ−Ｙ線断面図である。
【００１２】
図１Ａ〜図１Ｃに示すように、本実施形態１の積層型圧電素子１（以下、素子１ともいう。）は、複数の圧電体層３と複数の内部電極層５とが交互に積層された積層構造体７と、積層構造体７の側面に形成された外部電極９と、を有している。
本実施形態１では、外部電極９が形成された側面において内部電極層５が１つ置きに外部電極９に接続されるようになっており、当該側面において外部電極９に接続されていない内部電極５の端部はその側面からは離れている（図１Ａ及び図１Ｂ）。
【００１３】
図２Ａは図１Ｂにおける領域Ｔ１および図１Ｃにおける領域Ｔ２を拡大して模式的に示した断面図であり、図２Ｂは図１Ｃにおける領域Ｔ３ｂを拡大して模式的に示した断面図である。また、図２Ｃは図１Ｂにおける領域Ｔ３ａを拡大して模式的に示した断面図である。
【００１４】
図２Ａ，図２Ｂ及び図２Ｃに示すように、各々の圧電体層３は、複数の圧電体結晶粒子１１（１１ａ，１１ｂ）により構成されている。本実施形態における素子１は、積層構造体７の側面７ａにおける圧電体結晶粒子１１ａの平均粒径Ｇａが、積層方向に隣接して対向する内部電極層５に挟まれた部分（電圧印加時に駆動する部分：駆動領域）における圧電体結晶粒子１１ｂの平均粒径Ｇｂよりも大きい。このように、応力集中しやすい積層構造体７の側面７ａに平均粒径の大きな圧電体結晶粒子１１ａを配置することで、側面７ａ近傍における応力緩和効果を高めている。
【００１５】
また、本実施形態１では、図２Ａ，図２Ｂ及び図２Ｃに示すように、積層構造体７の４つの側面７ａにおいて平均粒径の大きな圧電体結晶粒子１１ａを配置している。これにより、駆動領域を取り囲む４つの全ての側面近傍がそれぞれ応力緩和機能を有しているので、駆動領域の伸縮に追従して４つの側面が変形して、効果的に応力を吸収できる。
【００１６】
すなわち、素子１に電圧を印加して駆動すると、積層方向に隣接して対向する内部電極層５に挟まれた圧電体層は伸縮する。一方、隣接する内部電極層５が積層方向に対向していない部分、すなわち素子１の側面に近い部分は自ら駆動することはない。したがって、素子に電圧が印加されると、素子の側面近傍には応力が集中しやすい。本実施形態１の積層型圧電素子では、この応力集中しやすい素子の側面に平均粒径の大きな圧電体粒子を配置することで、側面近傍における応力緩和効果が高められている。このような応力緩和効果が得られる理由の一つは、圧電体粒子は粒径が大きいほど変形しやすいという特性を有しているからである。
【００１７】
したがって、本実施形態１の積層型圧電素子によれば、高電界、高圧力下で長時間連続駆動させた場合であっても破損の発生を抑えることができる耐久性に優れた積層型圧電素子を提供できる。
【００１８】
以上の実施形態１では、より好ましい形態として、４つの側面７ａにそれぞれ平均粒径の大きな圧電体結晶粒子１１ａを配置するようにしたが、本発明はこれに限定されるものではない。
例えば、本発明では、対向する２つの側面又は隣接する２つの側面にそれぞれ平均粒径の大きな圧電体結晶粒子１１ａを配置するようにしても良いし、１つの側面のみに平均粒径の大きな圧電体結晶粒子１１ａを配置するようにしても良い。
【００１９】
圧電体結晶粒子１１ａの平均粒径Ｇａ，Ｇｂは、次のようにして測定すればよい。積層構造体７の側面７ａにおける圧電体結晶粒子１１ａの平均粒径Ｇａは、側面７ａの表面を走査型電子顕微鏡（ＳＥＭ）または金属顕微鏡で観察して得られた観察像に、任意の５本の直線を引き、その直線を横切った粒界距離２００個分の平均値から平均粒径を求める。積層方向に対向する内部電極層５に挟まれた部分における圧電体結晶粒子１１ｂの平均粒径Ｇｂは、平均粒径を測定したい断面（積層構造体の積層方向に平行な断面）を研磨処理等により露出させ、上記と同様の方法を用いて求めることができる。また、上記のようなコード法の代わりに、ニレコ社製画像解析装置ＬＵＺＥＸ−ＦＳにて、平均粒径を求めることもできる。
【００２０】
積層構造体７の側面７ａにおける圧電体結晶粒子１１ａの平均粒径Ｇａは、内部電極層５が積層方向に対向している部分における圧電体結晶粒子１１ｂの平均粒径Ｇｂの１．１〜３倍程度、好ましくは１．２〜２倍程度の範囲にあるのが好ましい。平均粒径Ｇａが３倍よりも大きくなると、より大きな応力に対しても効果的に応力を吸収出来るようになる反面、粒子自体が応力で変形した際に結晶粒子を分割する粒内亀裂が生じて、積層構造体に亀裂が伸展しやすくなることがあるからである。平均粒径Ｇａが１．１倍よりも小さい場合は、素子の側面７ａ近傍における応力緩和効果が十分に得られないことがある。圧電体結晶粒子１１ｂの平均粒径Ｇｂは、電界印加時の優れた駆動変形能力と、電界印加で駆動変形したときに粒子内に応力が生じても結晶粒子に亀裂が生じない程度の強度とを兼ね備える点で、好ましくは０．５〜５μｍ程度であるのがよい。
【００２１】
積層構造体７の側面７ａにおける圧電体結晶粒子１１ａの粒界に存在する金属の含有量は、積層方向に対向する内部電極層５に挟まれた部分における圧電体結晶粒子１１ｂの粒界に存在する金属の含有量よりも大きいことが好ましい。
このように圧電体結晶粒子同士の粒界に存在する金属は自らが変形することで応力を吸収することができるので、その含有量が大きいほど応力緩和効果が高くなる。したがって、応力が集中しやすい素子の側面７ａ近傍における粒界に存在する金属の含有量が他の部位よりも大きいことで、素子の耐久性をさらに向上させることができる。粒界に含有させる金属としては銀、金、Ｐｄ、Ｐｔなどの金属やその合金などが挙げられる。
【００２２】
粒界に存在する金属の含有量は、次のようにして測定すればよい。すなわち、電子線マイクロアナリシス（ＥＰＭＡ）で元素分析を行うことで金属の種類、場所、大きさ等が検出できる。さらに、得られた画像を画像解析することで、金属の含有量を算出できる。
【００２３】
＜製造方法＞
上記実施形態にかかる積層型圧電素子の製造方法について説明する。ＰｂＺｒＯ３−ＰｂＴｉＯ３等からなるペロブスカイト型酸化物の圧電セラミックスの仮焼粉末と、アクリル系、ブチラール系等の有機高分子から成るバインダーと、ＤＢＰ（フタル酸ジブチル）、ＤＯＰ（フタル酸ジオクチル）等の可塑剤とを混合してスラリーを作製する。ついで、このスラリーを周知のドクターブレード法やカレンダーロール法等のテープ成型法により圧電体層３用のセラミックグリーンシートを作製する。
【００２４】
ついで、銀−パラジウム等の金属粉末にバインダー、可塑剤等を添加混合して内部電極層５用の導電性ペーストを作製する。ついで、これを上記各グリーンシートの上面にスクリーン印刷等によって１〜４０μｍ程度の厚みに印刷する。
【００２５】
ついで、導電性ペーストが印刷されたグリーンシートを所望の配置で複数積層して積層体を得る。この積層体を所定の温度で脱バインダー処理した後、９００〜１２００℃で焼成することによって積層構造体が得られる。
【００２６】
本実施形態にかかる積層型圧電素子のように積層構造体７の側面７ａにおける圧電体結晶粒子１１ａの平均粒径Ｇａを、内部電極層５が積層方向に対向している部分における圧電体結晶粒子１１ｂの平均粒径Ｇｂよりも大きくするには、例えば次のようにすればよい。まず、グリーンシートを複数積層して積層体を得た後、脱バインダー処理する前に、積層体の側面のうち、圧電体結晶粒子１１の粒径を大きくしたい面の全体または一部に、例えば銀粉末や銀合金粉末などの金属粉末にバインダー、可塑剤等を添加混合したペーストを薄く印刷する。そして、その積層体を所定の温度で脱バインダー処理した後、９００〜１２００℃で焼成することによって、側面７ａに平均粒径の大きな圧電体結晶粒子１１ａを配置された実施形態１の積層構造体が得られる。
あるいは、グリーンシートを複数積層して、積層体を所望の大きさにカットする際、のこぎり刃形状のブレードで切断するという比較的簡単な方法によっても実施形態１の積層構造体は作製できる。これは、カッターで切断した場合や、円盤状のダイシングブレードで切断する場合に比べ、高速で切断できるだけでなく、積層構造体７の側面７ａに相当する切断面をのこぎり刃で荒らすことができるので、積層構造体７の側面７ａの金属層５端部にある導電性ペーストを、圧電体層３端部に塗布することができるからである。
すなわち、積層体を所望の大きさにカットする際、従来から広く用いられているカッターによる切断や、円盤状のダイシングブレードによる切断は、いずれも切断面を極力荒らすことなく平坦になるように切断する技術であり、切断面（側面７ａ）において金属層５と圧電体層３は明確に区別でき、その境界ははっきりしている。
また、この従来の切断方法は、電極の削りくずが実質的に発生しない（カッターによる切断）か、又は発生した電極の削りくずが切断面に付着しないように取り除きながら（円盤状のダイシングブレードでは切断面がブレードの側面により研磨されて電極の削りくずが切断面に付着しない）切断するものである。
これに対して、例えば、のこぎり刃形状のブレードで切断することにより、切断時に生じる電極の削りくずを、切断面から除去することなく切断面に露出した圧電体層３の表面に分散して付着させることが可能となる。
そして、切断面の圧電体層３表面に電極の削りくずが付着した積層体を所定の温度で脱バインダー処理した後、９００〜１２００℃で焼成することによって、側面７ａに平均粒径の大きな圧電体結晶粒子１１ａを配置された実施形態１の積層構造体が得られる。
のこぎり刃の刃先形状には、一方向に整列した刃先、互い違いにチドリ状に刃先が両方向に整列した刃先、同一方向に整列しながらも、刃先の高さと幅が交互に変化した刃先、などがあるが、互い違いにチドリ状に刃先が両方向に整列した刃先や、同一方向に整列しながらも、刃先の高さと幅が交互に変化した刃先のように、複数の種類の刃先を用いる事で、積層体切断面の平滑性を保ちながら、積層構造体７の側面７ａの金属層５端部にある導電性ペーストを、圧電体層３端部に塗布することができる。
それに対して、一方向に整列した刃先を用いることで、切断面を荒らしながら、高速で一直線に切削を行うことができるので、量産性が優れている。
なお、切断面が荒れたままの積層体を焼成した場合でも、導電性ペーストを塗布した効果で、積層体表面の焼結が積極的に進行して、表面が平滑になる。さらに、素子形状を均一寸法にする目的で、焼成後の素子を切削や研磨する場合、素子表面に大きな粒子があることで、切削や研磨による応力を緩和することができるので、加工による残留応力や、加工面のクラックが発生せず、耐久性の優れた素子とすることができる。
【００２７】
すなわち、ＰｂＺｒＯ３−ＰｂＴｉＯ３等からなるペロブスカイト型酸化物の圧電セラミックスは、例えば銀などの金属が近傍に存在することで、焼成時に焼結が進みやすくなる。これにより、圧電体結晶粒子が粒成長しやすくなる。また、積層構造体の側面を構成する圧電体結晶粒子は、内部に存在する圧電体結晶粒子と比べて、側面に露出した部分が拘束されていない点で異なる。したがって、上記した金属粉末を含有するペーストを印刷することによって積層構造体の側面において他の部位よりも焼結を促進させるとともに粒径を大きくすることができる。
このように、本実施形態１では、側面の全体または一部に、金属粉末を含むペーストを薄く印刷して焼成するという比較的簡単な方法により、側面７ａに平均粒径の大きな圧電体結晶粒子１１ａを配置された積層構造体が得られるので、容易に製造することができる。
【００２８】
なお、積層体の焼成前に側面に印刷したペースト中の銀などの金属成分は、圧電体を焼結させるときに、ＡｇＯなどの酸化物成分に変化することで、圧電体の液相成分となり、圧電体結晶粒子の粒成長に寄与した後、内部電極に近い部分では内部電極に吸収され、積層体の表面部分では、圧電体結晶粒子間の粒界に酸化物ガラスの成分として析出する。そのため、積層体表面に金属粒子が析出しないので、焼成後に外部電極を形成しても、異なる極性の電極同士を短絡させることがない。しかも、外部電極を印刷して焼成した場合、外部電極ペースト中のガラスにより、外部電極と積層体とは強固に結合する。その際、外部電極中の金属成分は、焼成時の高温条件では、溶融、軟化したガラス内を自在に拡散できるので、内部電極と容易に結合し、焼成後の冷却過程では、ガラスが固化する前に、内部電極端部を起点に金属粒子が焼結するので、積層体表面に粒子が巨大化した圧電体があっても、内部電極と外部電極とは通電できる。なお、外部電極ペーストに圧電体を構成する元素をガラス成分として含有させると、積層体表面の圧電体粒子はさらに大きくなるので、応力緩和効果はより優れたものとなる。
【００２９】
側面に印刷するペーストの印刷厚みは印刷後の乾燥厚みにおいて１〜３０μｍ程度であるのがよい。印刷厚みが１μｍ以上であることで圧電セラミックスの焼結促進効果が十分に得られる。一方、印刷厚みが３０μｍ以下であることで積層構造体の側面に露出した異極の内部電極層同士の絶縁性が低下するのを抑制できる。すなわち、側面に印刷されたペースト中の金属の一部または全部が焼成により積層構造体の内部に拡散するので、印刷厚みが３０μｍ以下であることで異極の内部電極層同士の絶縁性を維持できる程度に積層構造体の側面に残存する金属の量を制御できる。なお、積層構造体の側面に内部電極層が露出していない場合には、印刷厚みが３０μｍを越えてもよい。
【００３０】
次に、銀粉末とガラス粉末にバインダーを加えて銀ガラス導電性ペーストを作製し、これを積層体の外部電極形成面（対向する２つの側面７ａ）に印刷し、５００〜８００℃程度の温度で焼き付けを行う。これにより、銀ガラス導電性ペーストを用いて外部電極１５を形成することができる。
【００３１】
最後に、外部電極１５にリード線を接続し、該リード線を介して一対の外部電極１５に０．１〜３ｋＶ／ｍｍの直流電圧を印加し、積層体１３を分極処理することによって積層型圧電素子が得られる。リード線を外部の電圧供給部に接続し、リード線及び外部電極１５を介して金属層１２に電圧を印加させると、各圧電体層１１は逆圧電効果によって大きく変位し、これによって例えばエンジンに燃料を噴射供給する自動車用燃料噴射弁として機能する。
【００３２】
なお、積層型圧電素子の表面をさらにシリコーン樹脂等の樹脂で被覆することで、素子表面にスリットが開放された分離電極部１６のスリット内に樹脂を充填することができる。
【００３３】
実施形態２．
図３Ａは、本発明の他の実施形態にかかる積層型圧電素子を示す断面図であり、図３Ｂは図３Ａにおける領域Ｔ４を拡大して模式的に示した断面図である。
すなわち、先の実施形態１の積層型圧電素子では、側面７ａ全体にわたって圧電体結晶粒子１１ａの粒径が大きくなるようにしたが、本実施形態２の積層型圧電素子では、側面７ａにおいて部分的に圧電体結晶粒子１１ａの粒径が大きくなるようにしている。具体的には、本実施形態２の積層型圧電素子では、図３Ａ，図３Ｂに示すように、内部電極層５が積層方向に隣接して対向している部分における圧電体結晶粒子１１ｂの平均粒径Ｇｂよりも、積層構造体７の側面のうち内部電極層５の側方に位置する部分における圧電体結晶粒子１１ａの平均粒径Ｇａを選択的に大きくしている。積層構造体７の側面７ａのうち内部電極層５の側方に位置する部分は、駆動時に特に応力が集中しやすい傾向にあるので、上記のような構成にすることで選択的に応力緩和効果を付与できる。図３Ａ，図３Ｂのように選択的に粒径を大きくするには、実施形態１で説明した製造方法において、積層体の側面のうち内部電極層５の側方に位置する部分に圧電体の焼結を促進する金属を含むペーストを印刷した後、焼成すればよい。
【００３４】
実施形態３．
図４Ａは、本発明の実施形態３にかかる積層型圧電素子を示す断面図であり、図４Ｂは図４Ａにおける領域Ｔ５を拡大して模式的に示した断面図である。図４Ａ，図４Ｂに示すように、本実施形態３では、複数の金属層の少なくとも１つとして、圧電体層３及び内部電極層５と比較して剛性が低い低剛性金属層５Ｂを含んでいる。すなわち、実施形態３では、複数の金属層が、外部電極に電気的に接続された内部電極層５と、空隙５２を介して互いに離隔した複数の金属部５１を有し圧電体層３及び内部電極層５と比較して剛性が低い低剛性金属層５Ｂと、を備えている。積層構造体７の側面７ａのうち、低剛性金属層５Ｂの側方に位置する部分における圧電体結晶粒子１１ｃの平均粒径Ｇｃは、積層方向に対向する内部電極層５に挟まれた部分における圧電体結晶粒子１１ｂの平均粒径Ｇｂよりも大きい（Ｇｃ＞Ｇｂ）。さらに、本実施形態３の素子における圧電体結晶粒子１１ｃの平均粒径Ｇｃは、内部電極層５の側方に位置する部分における圧電体結晶粒子１１ａの平均粒径Ｇａよりも大きい（Ｇｃ＞Ｇａ）。
【００３５】
図４Ａ，図４Ｂのような構造にすることで、後述する低剛性金属層５Ｂによる応力緩和効果と積層構造体７の側面７ａにおける応力緩和効果との相乗効果により、優れた耐久性を付与することができる。
【００３６】
低剛性金属層５Ｂを形成する部分は、銀−パラジウム等の金属層１２を構成する金属粉末にバインダー、可塑剤等を添加混合して作製した導電性ペーストに、さらにアクリルビーズ等の樹脂ビーズを添加混合したペーストを所定の厚みに印刷すればよい。アクリルビーズ等の樹脂ビーズを含有させたペーストを印刷した部分は、焼成によりアクリルビーズが焼失する。これにより、上記した低剛性金属層を形成できる。この低剛性金属層は他の金属層よりも剛性が低いので、駆動時に低剛性金属層自身が破壊されることにより応力を吸収する機能を有している。これにより、内部電極層５Ａや圧電体層３にクラックが生じることをより確実に抑制することができる。
【００３７】
図４Ａ，図４Ｂのように選択的に粒径を大きくするには、上記したようにアクリルビーズ等の樹脂ビーズを用いるとともに、素子の側面７ａに実施形態１で説明したように金属を含むペーストを印刷して圧電体を焼成すればよい。これにより、素子１の側面７ａにおける圧電体結晶粒子１１ａの平均粒径Ｇａを、積層方向に隣接して対向する内部電極層５に挟まれた部分における圧電体結晶粒子１１ｂの平均粒径Ｇｂよりも大きくできる。さらに、低剛性金属層５Ｂは空隙５２が多く存在するので、低剛性金属層５Ｂの側方に位置する部分における圧電体結晶粒子１１ｃは、ペーストに含まれる銀などの金属の作用と空隙５２の作用とが相まって、圧電体結晶粒子１１ａよりも平均粒径が大きくなる。
【００３８】
低剛性金属層５Ｂ、圧電体層３及び内部電極層５Ａの剛性は、例えば素子に対して、積層方向に垂直な方向に荷重を加えることで容易に比較できる。具体的には、ＪＩＳ３点曲げ試験（ＪＩＳ Ｒ １６０１）などにより、素子に対して積層方向に垂直な方向から荷重を加えることで判断できる。上記の試験を行ったときに、どの部分で素子１が破断するかを確認すればよいからである。その破断箇所が素子の中で最も剛性が低い箇所である。
【００３９】
本実施形態３の積層型圧電素子１は低剛性金属層５Ｂを備えているので、ＪＩＳ３点曲げ試験を行うと、圧電体層３や内部電極層５Ａよりも、この低剛性金属層５Ｂや低剛性金属層５Ｂと圧電体層３との界面で優先的に破断が起きる。このように、破断した箇所が圧電体層３や内部電極層５Ａであるか、或いは、低剛性金属層５Ｂや低剛性金属層５Ｂと圧電体層３との界面であるかにより評価することができる。
【００４０】
なお、どの部分で素子が破断するかを確認すればよいことから、試験片が小さく、上記ＪＩＳ３点曲げ試験を用いることができない場合には、このＪＩＳ３点曲げ試験に準拠して、素子を長方形の角柱となるように加工して試験片を作製し、この試験片を一定距離に配置された２支点上に置き、支点間の中央の１点に荷重を加えて評価すればよい。
【００４１】
また、剛性が低いとは、ヤング率が小さいと言い換えることができる。ヤング率の測定方法としては、例えば、ナノインデンテーション法を用いることができる。測定装置としては、例えば、ナノインスツルメント社製の「ナノインデンターII」を用いることができる。積層構造体７の積層方向に垂直若しくは平行な断面において、低剛性金属層５Ｂ、圧電体層３又は内部電極層５Ａを露出させ、上記の測定装置を用いてヤング率を測定すれば良い。
【００４２】
以上の実施形態２及び３では、外部電極が形成されていない側面における圧電体結晶粒子の様子を図示して説明したが、本発明では、４つの側面７ａにそれぞれ平均粒径の大きな圧電体結晶粒子１１ａを配置することが好ましい。しかしながら、本発明はこれに限定されるものではなく、対向する２つの側面又は隣接する２つの側面にそれぞれ平均粒径の大きな圧電体結晶粒子１１ａを配置するようにしても良いし、１つの側面のみに平均粒径の大きな圧電体結晶粒子１１ａを配置するようにしても良い。
【００４３】
次に、本発明の一実施形態にかかる噴射装置２５について説明する。図５は、本発明の一実施形態にかかる噴射装置２５を示す概略断面図である。図５に示すように、本実施形態にかかる噴射装置２５は、一端に噴射孔２７を有する収納容器２９の内部に上記実施形態に代表される積層型圧電素子１が収納されている。収納容器２９内には、噴射孔２７を開閉することができるニードルバルブ３１が配設されている。噴射孔２７には燃料通路３３がニードルバルブ３１の動きに応じて連通可能に配設されている。この燃料通路３３は外部の燃料供給源に連結され、燃料通路３３に常時一定の高圧で燃料が供給されている。従って、ニードルバルブ３１が噴射孔２７を開放すると、燃料通路３３に供給されていた燃料が一定の高圧で図示しない内燃機関の燃料室内に噴出されるように構成されている。
【００４４】
また、ニードルバルブ３１の上端部は内径が大きくなっており、収納容器２９に形成されたシリンダ３５と摺動可能なピストン３７が配置されている。そして、収納容器２９内には、上記した積層型圧電素子１が収納されている。
【００４５】
このような噴射装置２５では、積層型圧電素子１が電圧を印加されて伸長すると、ピストン３７が押圧され、ニードルバルブ３１が噴射孔２７を閉塞し、燃料の供給が停止される。また、電圧の印加が停止されると積層型圧電素子１が収縮し、皿バネ３９がピストン３７を押し返し、噴射孔２７が燃料通路３３と連通して燃料の噴射が行われるようになっている。
【００４６】
また、本実施形態の噴射装置２５は、噴射孔２７を有する容器と、積層型圧電素子１と、を備え、容器内に充填された液体が積層型圧電素子１の駆動により噴射孔２７から吐出させるように構成されていてもよい。すなわち、積層型圧電素子１が必ずしも容器の内部にある必要はなく、積層型圧電素子１の駆動によって容器の内部に圧力が加わるように構成されていればよい。なお、本実施形態において、液体とは、燃料、インクなどの他、導電性ペースト等の種々の液状流体が含まれる。
【００４７】
次に、本発明の一実施形態にかかる燃料噴射システム４１について説明する。
【００４８】
図６は、本発明の一実施形態にかかる燃料噴射システム４１を示す概略図である。図６に示すように、本実施形態にかかる燃料噴射システム４１は、高圧燃料を蓄えるコモンレール４３と、このコモンレール４３に蓄えられた燃料を噴射する複数の上記噴射装置２５と、コモンレール４３に高圧の燃料を供給する圧力ポンプ４５と、噴射装置２５に駆動信号を与える噴射制御ユニット４７と、を備えている。
【００４９】
噴射制御ユニット４７は、エンジンの燃焼室内の状況をセンサ等で感知しながら燃料噴射の量やタイミングを制御するものである。圧力ポンプ４５は、燃料タンク４９から燃料を１０００〜２０００気圧程度、好ましくは、１５００〜１７００気圧程度にしてコモンレール４３に送り込む役割を果たす。コモンレール４３では、圧力ポンプ４５から送られてきた燃料を蓄え、適宜噴射装置２５に送り込む。噴射装置２５は、上述したように噴射孔２７から少量の燃料を燃焼室内に霧状に噴射する。
【００５０】
なお、本発明は、上記の実施形態に限定されるものではなく、本発明の要旨を逸脱しない範囲内で種々の変更を行うことは何ら差し支えない。
【実施例】
【００５１】
本発明の積層型圧電素子１からなる圧電アクチュエータを以下のようにして作製した。まず、平均粒径が０．４μｍのチタン酸ジルコン酸鉛（ＰｂＺｒＯ３−ＰｂＴｉＯ３）を主成分とする圧電セラミックの仮焼粉末，バインダーおよび可塑剤を混合したスラリーを作製し、ドクターブレード法で厚み１５０μｍの圧電体層３となるセラミックグリーンシートを作製した。
このセラミックグリーンシートの片面に、銀−パラジウム合金（銀９５質量％−パラジウム５質量％）にバインダーを加えた内部電極５Ａなどの金属層５となる導電性ペーストをスクリーン印刷法により形成したシートを３００枚積層した。
次に、ダイシングソーマシンの円盤状ディスクの代わりに、のこぎり刃状のブレードを取り付けて、積層体を所望の素子１寸法となるように切断した。切断後の断面部には導電性ペーストで印刷した内部電極層５Ａなどの金属層５を露出させた。
このとき、試料番号１は、一方向に整列した刃先、試料番号２は、互い違いにチドリ状に刃先が両方向に整列した刃先、試料番号３は、同一方向に整列しながらも、刃先の高さと幅が交互に変化した刃先のブレードを用いて、切断した。試料番号４は、ダイヤモンド粒子の集合体からなる円盤状ディスクで切断の後、銀粉末にバインダーを添加混合したペーストを１０μｍ印刷したものである。
その後、切断後の積層体を乾燥し、焼成した。焼成は、８００℃で９０分間保持した後に、１０００℃で２００分間焼成した。
次に、平均粒径２μｍのフレーク状の銀粉末と、残部が平均粒径２μｍのケイ素を主成分とする軟化点が６４０℃の非晶質のガラス粉末との混合物に、バインダーを銀粉末とガラス粉末の合計質量１００質量部に対して８質量部添加し、十分に混合して銀ガラス導電性ペーストを作製し、このようにして作製した銀ガラス導電性ペーストを離型フィルム上にスクリーン印刷によって形成し、乾燥後、離型フィルムより剥がして、銀ガラス導電性ペーストのシートを得た。
そして、前記銀ガラスペーストのシートを積層体の外部電極形成面に転写して積層し、７００℃で３０分焼き付けを行い、外部電極を形成した。
その後、外部電極にリード線を接続し、正極および負極の外部電極にリード線を介して３ｋＶ／ｍｍの直流電界を15分間印加して分極処理を行い、積層型圧電素子を用いた圧電アクチュエータを作製した。
得られた積層型圧電素子に１７０Ｖの直流電圧を印加したところ、すべての圧電アクチュエータにおいて、積層方向に変位量が得られた。
さらに、この圧電アクチュエータを室温で０〜＋１７０Ｖの交流電圧を１５０Ｈｚの周波数で印加して、１×１０９回まで連続駆動した試験を行なった。
結果は表１に示すとおりである。
【００５２】
（表１）
2009041476.tif 000016
【００５３】
表1からわかるとおり、本発明の実施例である試料番号１〜４は、所定の１×10９サイクルの連続駆動試験を満たすことはもちろんながら、層間剥離やクラックも形成せず、初期の変位量から極端な劣化を見せることは無く、積層型圧電素子として必要な有効変位量を有しており、誤作動が生じない耐久性に優れた積層型圧電素子であることが実証できた。
中でも、試料番号の３、４は、有効な変位量を初期から確保しながら、連続駆動後も素子性能を変化させることがなく、極めて耐久性に優れていたことから、素子変位量が安定した積層型圧電素子であることがわかった。
【符号の説明】
【００５４】
１  積層型圧電素子、
３  圧電体層、
５  内部電極層、
５Ｂ  低剛性金属層、
７  積層構造体、
９外部電極、
１１，１１ａ，１１ｂ  圧電体結晶粒子、
５１  金属部、
５２  空隙。
【手続補正２】
【補正対象書類名】特許請求の範囲
【補正対象項目名】全文
【補正方法】変更
【補正の内容】
【特許請求の範囲】
【請求項１】
複数の圧電体層と複数の金属層とが交互に積層された積層構造体を備え、隣接して対向する金属層間に電圧を印加することによって駆動する積層型圧電素子であって、
前記圧電体層は、複数の圧電体結晶粒子を含んでおり、
前記圧電体層において、前記積層構造体の側面における圧電体結晶粒子の平均粒径が、前記隣接して対向する金属層に挟まれた領域における圧電体結晶粒子の平均粒径よりも大きいことを特徴とする積層型圧電素子。
【請求項２】
前記圧電体層において、前記積層構造体の少なくとも対向する一対の側面における圧電体結晶粒子の平均粒径が、前記隣接して対向する金属層に挟まれた領域における圧電体結晶粒子の平均粒径よりも大きい請求項１記載の積層型圧電素子。
【請求項３】
前記圧電体層において、前記積層構造体の４つの全ての側面における圧電体結晶粒子の平均粒径が、前記隣接して対向する金属層に挟まれた領域における圧電体結晶粒子の平均粒径よりも大きい請求項１記載の積層型圧電素子。
【請求項４】
前記圧電体層において、前記積層構造体の側面における圧電体結晶粒子の平均粒径が、前記隣接して対向する金属層に挟まれた領域における圧電体結晶粒子の平均粒径の１．１〜３倍であることを特徴とする請求項１〜３のいずれかに記載の積層型圧電素子。
【請求項５】
前記圧電体層において、前記隣接して対向する金属層に挟まれた領域における圧電体結晶粒子の平均粒径が０．５〜５μｍであることを特徴とする請求項１〜４のいずれかに記載の積層型圧電素子。
【請求項６】
前記圧電体層において、前記側面において前記金属層の側方に位置する部分における圧電体結晶粒子の平均粒径が、前記隣接して対向する金属層に挟まれた領域における圧電体結晶粒子の平均粒径よりも大きい請求項１〜５のいずれかに記載の積層型圧電素子。
【請求項７】
前記積層型圧電素子は、前記積層体の側面に設けられた外部電極をさらに有し、
前記複数の金属層は、
外部電極に電気的に接続された内部電極層と、
互いに離隔した複数の金属部を有し、前記圧電体層及び前記内部電極層と比較して剛性が低い低剛性金属層と、を備え、
前記側面において、前記低剛性金属層の側方に位置する部分における圧電体結晶粒子の平均粒径が、前記内部電極層の側方に位置する部分における圧電体結晶粒子の平均粒径よりも大きい請求項１〜５のいずれかに記載の積層型圧電素子。
【請求項８】
前記圧電体層において、前記側面における圧電体結晶粒子の粒界に存在する金属の含有量が、前記隣接して対向する金属層に挟まれた領域における圧電体結晶粒子の粒界に存在する金属の含有量よりも大きい請求項１〜７のいずれかに記載の積層型圧電素子。
【請求項９】
前記圧電体結晶粒子の粒界に存在する金属は、銀，金，Ｐｄ，Ｐｔまたはそれらの合金から成ることを特徴とする請求項８に記載の積層型圧電素子。
【請求項１０】
請求項１〜９のいずれかに記載の積層型圧電素子と噴射孔を備えた収納容器とを備え、前記積層型圧電素子の駆動により前記噴射孔から液体を吐出させるように構成されたことを特徴とする噴射装置。
【請求項１１】
高圧燃料を蓄えるコモンレールと、
このコモンレールに蓄えられた燃料を噴射する請求項１０に記載の噴射装置と、
前記コモンレールに高圧の燃料を供給する圧力ポンプと、
前記噴射装置に駆動信号を与える噴射制御ユニットと、
を備えた燃料噴射システム。
【請求項１２】
導電性ペースト層と圧電セラミック粉末を含むセラミックグリーンシートが交互に積層されてなる積層体を切断して、その切断面に露出したセラミックグリーンシートの表面に導電性ペースト層の切断くずを付着させることと、
その切断された積層体を所定の温度で焼成することと、
を含むことを特徴とする積層型圧電素子の製造方法。
【請求項１３】
導電性ペースト層と圧電セラミック粉末を含むセラミックグリーンシートが交互に積層されてなる積層体をのこぎり刃形状のブレードで切断したことと、
その切断された積層体を所定の温度で焼成することと、
を含むことを特徴とする積層型圧電素子の製造方法。
【国際調査報告】
2009041476.tif 000017
2009041476.tif 000018
2009041476.tif 000019
2009041476.tif 000020